(57)【要約】【課題】濾過圧がたとえば２０００Ｐａ程度であっても長期にわたって細菌等を除去することができる卓上型の浄水器を提供することを目的とする。【解決手段】中空糸膜モジュールおよびその他の濾材と、エア抜き手段とを有している卓上型浄水器であって、中空糸膜モジュールおよびその他の濾材は、互いにセパレータを介して中空糸膜モジュールが下方になるように配置され、セパレータは通水性を有する傾斜部材を有し、傾斜部材の上部にエア抜き手段を有している、請求項１に記載の卓上型浄水器。【選択図】図１
2004230358.tif 000002
【特許請求の範囲】
【請求項１】
中空糸膜モジュールおよびその他の濾材と、エア抜き手段とを有していることを特徴とする卓上型浄水器。
【請求項２】
中空糸膜モジュールおよびその他の濾材は、互いにセパレータを介して中空糸膜モジュールが下方になるように配置され、セパレータは通水性を有する傾斜部材を有し、傾斜部材の上部にエア抜き手段を有している、請求項１に記載の卓上型浄水器。
【請求項３】
通水性を有する傾斜部材は中心に向かって上方に傾斜し、その中心に、エア抜き管が設けられている、請求項２に記載の卓上型浄水器。
【請求項４】
中空糸膜モジュールは、少なくとも０．２ｍＬ／ｍｉｎ・Ｐａの通水性能を有している、請求項１〜３のいずれかに記載の卓上型浄水器。
【請求項５】
中空糸膜モジュールは、次の関係式を満足する中空糸膜を備えている、請求項４に記載の卓上型浄水器。
ＩＤ／ＷＴ＝５．５〜１０．０
ＩＤ＝３５０〜４５０
ＩＤ：中空糸内径（μｍ）
ＷＴ：中空糸膜厚（μｍ）
【請求項６】
中空糸膜モジュールは、標準粒子径０．１５μｍのビーズの阻止率が９９．５％以上である、請求項１〜５のいずれかに記載の卓上型浄水器。
【請求項７】
その他の濾材が、除塩素濾材、除鉛濾材および除トリハロメタン前駆体濾材の少なくとも１種である、請求項１〜６のいずれかに記載の卓上型浄水器。
【請求項８】
中空糸膜モジュールおよびその他の濾材は、脱着可能に取り付けられる、請求項１〜７のいずれかに記載の卓上型浄水器。
【請求項９】
中空糸膜モジュールおよびその他の濾材は、解体可能である、請求項１〜８のいずれかに記載の卓上型浄水器。
【請求項１０】
中空糸膜モジュールに作用する濾過圧力が高くても２０００Ｐａである、請求項１〜９のいずれかに記載の卓上型浄水器。
【発明の詳細な説明】
【０００１】
【発明の属する技術分野】
本発明は、卓上型の浄水器に関する。詳しくは、水道水等の飲料用の原水を、卓上等に持ち運び可能な容器に入れて、その内部に配置された中空糸膜等のろ材により浄化することができる、卓上型浄水器に関する。
【０００２】
【従来の技術】
卓上型の浄水器に関しては、たとえば、特許文献１に、貯水槽と、中空糸膜や活性炭を備えた浄化筒とを備えたものが記載されている。また、特許文献２には、給水容器に注入される所定量の水を活性炭や中空糸膜などのフィルタにより浄化して下方へ流すようにした卓上型浄水器において、空気の流入量を調節して濾過速度を制御するためのバルブを設ける旨が記載されている。しかしながら、卓上型浄水器は、現実的な寸法から考えれば、中空糸モジュールをカートリッジの最下部に配置して水頭を濾過圧力として利用する場合であっても、中空糸膜に作用する圧力が２０００Ｐａ程度でしかない。この濾過圧力は、最低でも０．１ＭＰａ程度の圧力で使用される蛇口直結型浄水器の５０分の１程度である。そのため、いずれの浄水器においても水を流動させるためにポンプを設けており、前者の浄水器にいたっては、水を循環流動させるためにポンプと浄化水の取り出し用のポンプとの、合計２台のポンプを設けている。
【０００３】
一方、特許文献３、４には、上部に注がれた水がフィルタ手段を通過して濾過される旨が記載されている。すなわち、ポンプを必要としない浄水器が記載されているといえる。しかしながら、このフィルター装置に装着されるフィルタ手段は、活性炭粒子等、粒状のフィルタ材料であって、中空糸膜を備えていない。そのため、水道水に含まれることがあるクリプトスポリジウムなどの原虫類や一般細菌、赤錆、濁り成分等を除去することは難しい。
【０００４】
さらに、特許文献５には、中空糸膜モジュールと活性炭とを備えたポット型（卓上型）浄水器が記載されている。この浄水器は、蛇口に直接連結し、水道水圧を利用して原水を中空糸膜に供給して濾過するので、ポンプを必要としない。しかしながら、水道水圧を利用できないような場合、すなわち、たとえば一旦他の容器に注がれた水をこのポット型浄水器で浄化する場合には、中空糸膜に作用する濾過圧が高くても２０００Ｐａ程度となり、中空糸膜に対する濾過圧としては十分でない。そのため、中空糸膜内部の気泡や水中に溶存している気体によってエアロック現象が生じ、水が中空糸膜を通過しないという問題がある。特にこの問題は、中空糸膜モジュールが他の濾材よりも下側に配置されているときには、中空糸膜モジュールから生じる気体の上昇が他の濾材によって妨げられてしまい、時間の経過とともに中空糸膜モジュールと他の濾材との間に気体の層が形成され、この結果、中空糸膜へ通水が行われなくなるという問題がある。
【０００５】
【特許文献１】特開平９−２７６８５２号公報
【０００６】
【特許文献２】特開２００１−１７０６２０号公報
【０００７】
【特許文献３】特開平１０−７６２５３号公報
【０００８】
【特許文献４】特開平１０−７６１１１号公報
【０００９】
【特許文献５】特開２００２−３２０９６７号公報
【００１０】
【発明が解決しようとする課題】
本発明は、濾過圧がたとえば２０００Ｐａ程度であっても長期にわたって細菌等を除去できる卓上型の浄水器を提供することを目的とする。
【００１１】
【課題を解決するための手段】
上記課題を解決するための本発明は、中空糸膜モジュールおよびその他の濾材と、エア抜き手段とを有している卓上型浄水器を特徴とするものである。
【００１２】
ここで、中空糸膜モジュールおよびその他の濾材は、互いにセパレータを介して中空糸膜モジュールが下方になるように配置され、セパレータは通水性を有する傾斜部材を有し、傾斜部材の上部にエア抜き手段を有していることが好ましく、通水性を有する傾斜部材は中心に向かって上方に傾斜し、その中心に、エア抜き管が設けられていることが好ましい。
【００１３】
さらに、中空糸膜モジュールが、少なくとも０．２ｍＬ／ｍｉｎ・Ｐａの通水性能を有していること、また、次の関係式を満足する中空糸膜を備えていることが好ましい。
【００１４】
ＩＤ／ＷＴ＝５．５〜１０．０
ＩＤ＝３５０〜４５０
ＩＤ：中空糸内径（μｍ）
ＷＴ：中空糸膜厚（μｍ）
そして、中空糸膜モジュールは、標準粒子径０．１５μｍのビーズの阻止率が９９．５％以上であることも好ましい。
【００１５】
一方、その他の濾材が、除塩素濾材、除鉛濾材および除トリハロメタン前駆体濾材の少なくとも１種であることも好ましく、中空糸膜モジュールおよびその他の濾材が脱着可能に取り付けられることが好ましい。さらに、中空糸膜モジュールおよびその他の濾材は、解体可能であることが好ましい。
【００１６】
そして、本発明は、中空糸膜モジュールに作用する濾過圧力が高くても２０００Ｐａである卓上浄水器において特に好適である。
【００１７】
【発明の実施の形態】
本発明の卓上型浄水器は、たとえば図１に示すように、上部容器１と下部容器２とからなる貯水槽３と、上部容器蓋４とを備え、上部容器１と下部容器２とを隔てるように、供給水を浄化するカートリッジ５が設けられている。上部容器１および下部容器２とカートリッジ５との間は、カートリッジ５の外周に設けたＯリングなどのシール部材６によって、液密にシールされており、上部容器１と下部容器２とはカートリッジの内部でのみ連通するように構成されている。
【００１８】
カートリッジは、図２に示すように、上蓋１０を備えた容器１１の中に、中空糸膜モジュール１２と除塩素濾材および除鉛濾材からなる吸着材層１３とを上下方向に設けてなり、さらに、中空糸膜内部の気体や処理水に溶存している気体をカートリッジ５の外部へと逃がすためのエア抜き管（エア抜き手段）１４を有している。
【００１９】
容器１１は、上方に原水流入口２０を、下方に濾過水流出口２１を有し、外周に、浄水器への装着時にこの容器１１によって浄水器の上部容器１と下部容器２とを区切ることができるように、Ｏリングなどのシール部材６を有している。なお、シール部材６を設けず、上部容器１との嵌合構造とするだけでもよく、シール性をより確実にするために嵌合構造とシール部材との両方を採用してもよい。
【００２０】
また、濾過水流出口２１には、水頭を十分に確保することができない場合にサイフォンの原理により初期の濾過流量を高めることができるように、脱着可能な導水管２２を設けることが好ましい。導水管２２は、ポリスチレンやポリエチレンなど材質で形成すればよく、また、抗菌加工を施しておくことが好ましい。
【００２１】
容器１１は、公知の成型技術、手法により製造すればよく、ポリスチレン、ポリスチレン／アクリロニトリル共重合体、アクリロニトリル／ブチレン／スチレン共重合体等を好適に用いることができる。
【００２２】
容器１１の内部には、中空糸膜モジュール１２が、原水流入口２０と濾過水流出口２１との間で、かつ、吸着材層１３よりも下方になるように配置されている。中空糸膜モジュール１２と吸着材層１３とは互いにセパレータ１５を介して連通している。
【００２３】
吸着材層１３は、除塩素濾材や、除トリハロメタン前駆体濾材や、除鉛濾材などを用いることができる。除塩素濾材としては、粒状活性炭、繊維状活性炭などを用いることができ、除トリハロメタン前駆体濾材としては、除塩素濾材よりも細孔径が小さい粒状活性炭、繊維状活性炭などを、さらに、除鉛濾材としてはイオン交換樹脂やゼオライトなどを用いることができる。もちろん、これらを単独で用いてもよいし、複数種を混合して用いてもよい。
【００２４】
吸着材として粒状活性炭を用いる場合には、通水抵抗を小さくするために、粒度が＃１０〜６０のものを、さらには＃１０〜３２のものを用いることが好ましい。さらに、浄水器を使用せずに放置した時に雑菌が繁殖するのを防ぐために、銀が添着された活性炭を用いることもも好ましい。
【００２５】
一方、中空糸膜モジュール１２は、複数本の中空糸膜を一方向に引き揃えてＵ字状にし、膜端面が開口するようにポッティング材で中空糸膜間および中空糸膜と容器１１との間を封止し、容器１１に固定している。このとき、中空糸膜は、本実施態様のように容器１１に直接固定してもよいが、別途用意した筒状のケースに固定して、得られたモジュールをカートリッジ５内に配置するようにしてもよい。また、中空糸膜はＵ字状に折り曲げずに直線状にした状態で容器に固定してもよい。
【００２６】
中空糸膜モジュール１２において、ポッテイング材の厚みは、中空糸膜端面の開口作業と通水量の確保との観点から、５〜１０ｍｍの範囲内が好ましい。特に上限に関しては、１０ｍｍを上回るような厚みでは、中空糸膜面積の活用率が低下し、また、ポッティング材の層における中空糸内径部分の通水抵抗が増加して膜本来の持つ通水性能を充分に発揮することが難しくなる。
【００２７】
中空糸膜モジュール１２を構成する中空糸膜は、ポリスルホンやポリエチレンなど、どのような素材から形成されていてもよいが、化学的安定性、物理的強度に優れ、寸法設定が任意に可能であること、さらに透水性を高めやすいことからポリスルホン系膜が好ましい。ポリスルホン系膜は、たとえばポリスルホンとポリビニールピロリドンなどから製造することができる。
【００２８】
また、中空糸膜は、低圧でも十分な透水量が得られるように、次の関係式を満足するものであることが好ましい。ＩＤ／ＷＴの比率が５．５を下回るということは、十分な透水量を得ることができないことを意味し、低圧での濾過が難しくなり、また、１０を上回る場合には、透水量は得られるものの、膜自体の強度が低下し、長期の使用に耐えることが難しくなる。
【００２９】
ＩＤ／ＷＴ＝５．５〜１０．０
ＩＤ＝３５０〜４５０
ＩＤ：中空糸内径（μｍ）
ＷＴ：中空糸膜厚（μｍ）
卓上型浄水器用カートリッジの処理能力としては、ＪＩＳ  家庭用浄水器試験方法、Ｓ３２０１：１９９９、６．試験方法、ｂ）回分式浄水器の場合の測定方法（表示の容量の水を浄水器から水をこぼさない程度に速やかに注入してから、全ての  水を排出するまでの時間を測定して、注入量と測定時間からろ過流量を算出する方法）において、１００〜３００ｍＬ／ｍｉｎ程度の範囲内で有れば実用上の問題はないと考えられる。この値は、例えば１Ｌの処理に必要な時間が３〜１０分程度ということを示しており、使用者からすれば、短時間であるほうが好ましい。  そのため、中空糸膜モジュール１２としては、上述のような中空糸膜を用いるなどして、少なくとも０．２ｍＬ／ｍｉｎ・Ｐａの通水性能を達成できるものが好ましい。なお、中空糸膜モジュール１２の通水性能は、吸着材層１３を除いた上述のカートリッジ５を、卓上型浄水器の所定の位置に嵌合、装着し、上部容器に注水して測定する。
【００３０】
なお、一方で、吸着材層１３による処理能力を考慮すると、水を吸着材層１３に所定時間接触させるほうが好ましい。したがって、吸着材と中空糸膜とを用いる場合には、浄水器用カートリッジは、１００〜３００ｍＬ／ｍｉｎ程度の範囲内、好ましくは、２００〜３００ｍＬ／ｍｉｎ  程度の範囲内の処理能力を有するものが好ましい。
【００３１】
また、ポンプ等を用いずに通水性能を高めるためには、卓上型浄水器の上部容器１に供給される水の水頭を最大限に利用することが好ましい。すなわち、本実施態様のように、中空糸膜モジュール１２を他の濾材よりも下側に配置することが好ましい。そして、本実施態様のように、通水流路が実質的に直線状になるように、濾材を上下方向に並べて配置することも好ましい。圧力損失を低減し、中空糸膜に作用する濾過圧力をより高く維持することができる。
【００３２】
さらに、中空糸膜モジュールにおける中空糸膜の充填率（ある断面での中空糸膜の占める割合）によっても、膜面積を確保して通水性能を高めることが可能である。通水性能の向上に加えて、中空糸膜の容器への挿入のし易さ、膜損傷の防止の観点から、充填率は５０〜７０％の範囲内にすることが好ましい。
【００３３】
さらにまた、中空糸膜モジュール１２は、原水中に含まれているクリプトスポリジウムなどの原虫類や一般細菌、赤錆、濁り成分等、さらには上流側に配置されている吸着材層から流出した粒子をも濾過するために、標準粒子径０．１５μｍのビーズの阻止率が９９．５％以上であることが好ましい。
【００３４】
阻止率は、次のように測定する。すなわち、標準粒子径０．１５μｍのビーズ（たとえば綜研化学製のポリメチルメタアクリレートの組成からなるＭＰ−１４５１）を、５０ｐｐｍの濃度で分散させた蒸留水を、中空糸膜モジュールの外表面側から、２．３±０．５Ｌ／ｍｉｎ・ｍ２  、２５±３℃、０．０１３ＭＰａの条件で通水して、通水開始１０分後の濾過水をサンプリングする。そして、原水とサンプリングした濾過水とについて、２６０ｎｍの波長、２５±３℃でＵＶ値を測定し、次の関係式から算出する。
【００３５】
阻止率＝（（原水のＵＶ値ー濾過水のＵＶ値）×１００／原水のＵＶ値）
そして、上述の吸着材層１３と中空糸膜モジュール１２は、互いにセパレータ１５によって区切られている。セパレータ１５は、通水性を有するもので、かつ、空気の通過を遮るものであればよいが、その中でも圧力損失の少ない単純な構造が望ましい。また、活性炭等の吸着材層充填物の粒度分布のために、より小さい粒度の充填物が吸着材層の下部へ移動し、セパレータの目詰まりを発生することがある。そのため、平板状のセパレータでは通水量の低下を招くことがあるので、図３に示すように、通水性を有する傾斜部材１６と、傾斜部材１６を支持する支持枠１７とで構成することが好ましく、さらには傾斜部材１６を支持枠１７によって、錐体状に、中央部が高く、外周部が低くなるように支持することがより好ましい。そして、この傾斜部材１６の中央部（すなわち頂部）にエア抜き管１４を接続することが好ましい。
【００３６】
このような構造により、粒度の小さな充填物が吸着材層の下部へ移動したとしても、セパレータの全面が充填物で覆われることがなく、通水量の低下を防ぐことができる。また、傾斜部材１６の中央部（すなわち頂部）にエア抜き管１４が接続されているので、中空糸膜モジュール内に存在する気体や通水中に注入水に混入する気体、さらには原水に溶存している気体を傾斜部材１６によって中空糸膜モジュール１２の中央上部に集めることができ、さらに、その気体をカートリッジの外に逃がして、通水性能を維持することができる。
【００３７】
傾斜部材１６が錐体状に形成される場合、その傾斜面（底面に対して傾斜している面）の角度が１０〜５０°の範囲内が好ましい。さらには２０〜４０°の範囲内が好ましい。
【００３８】
傾斜部材１６としては、ポリエチレンやポリプロピレンなどのネット、網状物、不織布やパンチング状物などを用いることができる。また、支持枠１７は、外周が容器１１に接して支持されるように、リング状枠部材１８を有している。なお、傾斜部材１６そのものが十分な強度、剛性を有している場合には、支持枠１７は不要である。
【００３９】
エア抜き管１４は、中空糸膜モジュール１２の上部に滞留する気体を抜くための、たとえば内径３〜５ｍｍのポリスチレン製の管であって、図１に示すように一方の端部を傾斜部材１６の中央部に接続するとともに、他方の端部を端面が卓上型浄水器の上部容器１に注がれる原水の水面よりも上方に開口するように設けられる。
【００４０】
なお、原水を上部容器１に注入する際に原水中に取り入れられてしまう気体等を、上流側に配置されている吸着材層１３の段階で少しでも多く除去するために、原水流入口２０を、注入した原水中に完全に浸漬しないように構成することが好ましい。より好ましくはたとえば原水流入口を楔形にして、気体が逃げやすくすることが好ましい。
【００４１】
上述の卓上型浄水器５において、水の浄化は次のように行われる。まず、図１に示すように、カートリッジ５を上部容器３側から貯水槽３の所定位置に嵌合、装着する。このとき、上部容器１、下部容器２およびカートリッジ５の間は、シール部材６によって液密にシールされている。
【００４２】
続いて、上部容器１に、原水を注ぎいれる。このとき、原水の水面がエア抜き管１４の端面を超えないようにする。その後、一定時間を放置することで、原水の浄化が行われる。すなわち、図２に示すように、原水流入口２０からカートリッジ５内に流入した原水は、まず、吸着材層３を構成している除塩素濾材や除鉛濾材等によって遊離塩素や溶解性鉛等が吸着除去される。続いて、塩素や鉛等が吸着除去された水は下方へと流れ、水頭によって得られる圧力によって中空糸膜を通過する。このとき、クリプトスポリジウムなどの原虫類や一般細菌、赤錆、濁り成分等、さらには吸着材層そのものに起因する粒子などが濾過される。その後、中空糸膜モジュール１２を通過した水は、濾過水として濾過水流出口２１、さらには導水管２２から流出し、下部容器２に貯留される。使用者は、下部容器２に貯留されている水を使用する。
【００４３】
【実施例】
＜実施例１＞
内径寸法３８０μｍ、膜厚４０μｍの中空糸膜を９００本を用意し、一方向に引き揃えた後Ｕ字状に湾曲させ、筒状ケースに入れポッティングした。筒状ケースの下部のポッテイグ層近傍にはφ１０孔を対角に配置した。そして、中空糸膜の端面を開口するように端部をカットし、中空糸膜の外径基準で膜面積が０．１４ｍ２  の中空糸膜モジュールを得た。この中空糸膜モジュールのＩＤ／ＷＴ比率は、９．５であった。
【００４４】
この中空糸膜モジュールを、図４に示す容器６１に組み込み、中空糸膜モジュール６２の上部には図３に示すセパレータ１５とエア抜き管１４とを配置して、上蓋６０を設けた。この状態で中空糸膜モジュール６２を事前に水中で３０分程度浸漬処理し、図１に示す卓上型浄水器の貯水槽３にセットした。次いで、水を注入した後水の入り口を閉止し、容器６１の上部から加圧して容器６１内の気泡を除去した。その後、上部容器１に水を入れて満タンにし、中空糸膜モジュール６２の中央部に常時１５７０Ｐａの圧力がかかるように水を注ぎながら濾過を行った結果、通水量は５３０ｍＬ／ｍｉｎであった。
【００４５】
また、中空糸膜モジュール６２の標準粒子径０．１５μｍビーズの阻止率を次のように測定した。ビーズとしては、綜研化学製のポリメチルメタアクリレートの組成からなる、ＭＰ−１４５１（粒径０．１５μｍ）を使用した。このビーズを５０ｐｐｍの濃度で蒸留水に分散させ、その蒸留水を中空糸膜モジュールの外表面側から、２．３±０．５Ｌ／ｍｉｎ・ｍ２  、２５±３℃、０．０１３ＭＰａの条件で通水して、通水開始１０分後の濾過水５０ｍｌをサンプリングした。そして、原水と濾過水とについて、２６０ｎｍの波長、２５±３℃でＵＶ値を測定した結果、原水のＵＶ値は１．５００、濾過水のＵＶ値は０．００７であった。この測定値を用いて、次の関係式から阻止率を算出した結果、阻止率＝９９．５３％であった。
【００４６】
さらに、中空糸膜モジュール６２を図５に示すようにカートリッジの容器６１に組み込んだ後、容器６１と中空糸膜モジュール６２との間に活性炭と除鉛樹脂を混合したものを吸着材層６３として充填し、上蓋６０を設けて、カートリッジ５５を形成した。活性炭としては、二村活性炭Ｔ−ＳＢ（抗菌タイプ）＃１０／３２を６０ｍＬ用い、除鉛樹脂としては、三菱化学製ダイヤイオンＣＲ−１１を４０ｍＬ用いた。また、このとき、中空糸膜モジュール６２の上方には、図３に示すセパレータ１５とエア抜き管１４とを配置した。セパレータとしては♯５０の網状物を使用し、エア抜き管としては、内径４ｍｍのものを使用した。
【００４７】
そして、このカートリッジを事前に水中に３０分程度浸漬し、さらに図１に示す卓上型浄水器の貯水槽３に装着して、上部容器１に水を注入した後、カートリッジの上部から加圧し、同時に水の入り口を閉止して、カートリッジ内部の気泡を水で置換した。その後、上部容器１に水を入れて満タンにし、中空糸膜モジュール６２の中央部に常時１５７０Ｐａの圧力がかかるように水を注ぎながら濾過を行った結果、通水量は２３０ｍＬ／ｍｉｎであった。また、ＪＩＳ  Ｓ３２０１に規定されるろ過流量について、初期には１２０ｍＬ／ｍｉｎであったが、５０Ｌ通水した時には１０５ｍＬ／ｍｉｎまで低下し、初期ろ過流量に対する低下率は１３％であった。
【００４８】
実験条件および結果を表１に示す。
【００４９】
【表１】
2004230358.tif 000003
【００５０】
＜実施例２＞
内径寸法３８０μｍ、膜厚４０μｍの中空糸膜を１８００本を用意し、一方向に引き揃えた後Ｕ字状に湾曲させ、図２に示すようにカートリッジの容器１１に直接入れ、ポッティングした。そして、中空糸膜の端面を開口するように端部をカットし、中空糸膜の外径基準で膜面積が０．２０ｍ２  の中空糸膜モジュール１２を得た。この中空糸膜モジュール１２のＩＤ／ＷＴ比率は、９．５であった。
【００５１】
そして、この中空糸膜モジュール１２の上方に、図３に示すセパレータ１５とエア抜き管１４とを配置し、上蓋１０を設けた。この状態で、中空糸膜モジュール１２を事前に水中で３０分程度浸漬処理し、図１に示す卓上型浄水器の貯水槽３にセットした。次いで、水を注入した後水の入り口を閉止し、容器１１の上部から加圧して容器１１内の気泡を除去した。その後、上部容器１に水を入れて満タンにし、中空糸膜モジュール１２の中央部に常時１５７０Ｐａの圧力がかかるように水を注ぎながら濾過を行った結果、通水量は６１０ｍＬ／ｍｉｎであった。
【００５２】
また、中空糸膜モジュール１２の標準粒子径０．１５μｍビーズの阻止率を実施例１と同様に測定した結果、原水のＵＶ値が１．５００、濾過水のＵＶ値が０．００６、阻止率が９９．６０％であった。
【００５３】
さらに、中空糸膜モジュール１２を図２に示すようにカートリッジの容器１１に組み込んだ後、容器１１と中空糸膜モジュール１２との間に活性炭と除鉛樹脂を混合したものを吸着材層１３として充填し、上蓋１０を設けて、カートリッジ５を形成した。活性炭としては、二村活性炭Ｔ−ＳＢ（抗菌タイプ）＃１０／３２を５０ｍＬ用い、除鉛樹脂としては、三菱化学製ダイヤイオンＣＲ−１１を２０ｍＬ用いた。また、このとき、中空糸膜モジュール６２の上方には、図３に示すセパレータ１５とエア抜き管１４とを配置した。セパレータとしては♯５０の網状物を使用し、エア抜き管としては、内径４ｍｍのものを使用した。
【００５４】
そして、このカートリッジ５を事前に水中に３０分程度浸漬し、さらに図１に示す卓上型浄水器の貯水槽３に装着して、上部容器１に水を注入した後、カートリッジの上部から加圧し、同時に水の入り口を閉止して、カートリッジ内部の気泡を水で置換した。その後、上部容器１に水を入れて満タンにし、中空糸膜モジュール１２の中央部に常時１５７０Ｐａの圧力がかかるように水を注ぎながら濾過を行った結果、通水量は５００ｍＬ／ｍｉｎであった。また、ＪＩＳ  Ｓ３２０１に規定されるろ過流量について、初期には２００ｍＬ／ｍｉｎであったが、５０Ｌ通水した時には１７０ｍＬ／ｍｉｎまで低下し、初期ろ過流量に対する低下率は１５％であった。
【００５５】
実験条件および結果を表１に示す。
＜実施例３＞
中空糸膜モジュール１２を膜面積が０．２８ｍ２  になるように構成し、また、カートリッジ５に充填した活性炭としては、二村活性炭Ｔ−ＳＢ（抗菌タイプ）＃１０／３２を６０ｍＬ用い、除鉛樹脂としては、三菱化学製ダイヤイオンＣＲ−１１を４０ｍＬ用いたた以外は、実施例２と同様に実験を行った。
【００５６】
その結果、上部容器１に水を入れて満タンにし、中空糸膜モジュール１２の中央部に常時１５７０Ｐａの圧力がかかるように水を注ぎながら濾過を行った結果、通水量は８００ｍＬ／ｍｉｎ、阻止率については、原水のＵＶ値が１．５００、濾過水のＵＶ値が０．００６、阻止率＝９９．６０％であった。そして、カートリッジを卓上型浄水器に装着し、上部容器１に水を入れて満タンにし、中空糸膜モジュール１２の中央部に常時１５７０Ｐａの圧力がかかるように水を注ぎながら濾過を行った結果、通水量は４８５ｍＬ／分であった。また、ＪＩＳ  Ｓ３２０１に規定されるろ過流量について、初期には２２０ｍＬ／ｍｉｎであったが、５０Ｌ通水した時には１８５ｍＬ／ｍｉｎまで低下し、初期ろ過流量に対する低下率は１６％であった。
【００５７】
実験条件および結果を表１に示す。
＜比較例１＞
図６に示すように、セパレータおよびエア抜き管を設けなかった以外は実施例１同様にして実験を行った。
【００５８】
その結果、上部容器１に水を入れて満タンにし、中空糸膜モジュール１２の中央部に常時１５７０Ｐａの圧力がかかるように水を注ぎながら濾過を行った結果、通水量は５３０ｍＬ／ｍｉｎであった。阻止率については、原水のＵＶ値が１．５００、濾過水のＵＶ値が０．００６、阻止率が９９．６０％であった。そして、カートリッジを図１に示す卓上型浄水器の貯水槽３に装着し、上部容器１に水を満タンに入れ、中空糸膜モジュール１２の中央部に常時１５７０Ｐａの圧力がかかるように水を注ぎながら濾過を行った結果、通水量は２２０ｍＬ／分であった。また、ＪＩＳ  Ｓ３２０１に規定されるろ過流量について、初期には１１０ｍＬ／ｍｉｎであったが、５０Ｌ通水した時には６５ｍＬ／ｍｉｎまで低下し、初期ろ過流量に対する低下率は４１％であった。
【００５９】
実験条件および結果を表１に示す。
＜比較例２＞
内径寸法３００μｍ、膜厚８０μｍの中空糸膜を９００本を用意し、一方向に引き揃えた後Ｕ字状に湾曲させ、筒状ケースに入れポッティングした。筒状ケースの下部のポッテイグ層近傍にはφ１０の孔を２つ対角に配置した。そして、中空糸膜の端面を開口するように端部をカットし、中空糸膜の外径基準で膜面積が０．１１ｍ２  の中空糸膜モジュールを得た。この中空糸膜モジュールのＩＤ／ＷＴ比率は、３．８であった。
【００６０】
この中空糸膜モジュールを、図７に示すように、エア抜き手段のないカートリッジの容器９１に配置し、上蓋９０を設けた。この状態で、中空糸膜モジュール９２を事前に水中に３０分程度浸漬し、図１に示す卓上型浄水器の貯水槽３にセットした。次いで、水を注入した後水の入り口を閉止し、容器１１の上部から加圧して容器１１内の気泡を除去した。その後、上部容器１に水を満タンに入れ、中空糸膜モジュール９２の中央部に常時１５７０Ｐａの圧力がかかるように水を注ぎながら濾過を行った結果、通水量は２９９ｍＬ／ｍｉｎであった。
【００６１】
また、中空糸膜モジュール９２の標準粒子径０．１５μｍビーズの阻止率を次のように測定した。ビーズとしては、綜研化学製のポリメチルメタアクリレートの組成からなる、ＭＰ−１４５１（粒径０．１５μｍ）を使用した。このビーズを５０ｐｐｍの濃度で蒸留水に分散させ、その蒸留水を中空糸膜モジュールの外表面側から、２．３±０．５Ｌ／ｍｉｎ・ｍ２  、２５±３℃、０．０１３ＭＰａの条件で通水して、通水開始１０分後の濾過水５０ｍｌをサンプリングした。。そして、原水と濾過水とについて、２６０ｎｍの波長、２５±３℃でＵＶ値を測定した結果、原水のＵＶ値は１．５００、濾過水のＵＶ値は０．００７であった。この測定値を用いて、次の関係式から阻止率を算出した結果、阻止率＝９９．５３％であった。
【００６２】
さらに、中空糸膜モジュール９２を図６に示すように、エア抜き手段のないカートリッジの容器９１に組み込んだ後、容器９１と中空糸膜モジュール９２との間に活性炭と除鉛樹脂を混合したものを吸着材層９３として充填し、上蓋９０を設けて、カートリッジ８５を形成した。活性炭としては、二村活性炭Ｔ−ＳＢ（抗菌タイプ）＃１０／３２を６０ｍＬ用い、除鉛樹脂としては、三菱化学製ダイヤイオンＣＲ−１１を４０ｍＬ用いた。
【００６３】
そして、このカートリッジ５を事前に水中に３０分程度浸漬し、さらに図１に示す卓上型浄水器の貯水槽３に装着して、上部容器１に水を注入した後、カートリッジの上部から加圧し、同時に水の入り口を閉止して、カートリッジ内部の気泡を水で置換した。その後、上部容器１に水を満タンに入れ、中空糸膜モジュール９２の中央部に常時１５７０Ｐａの圧力がかかるように水を注ぎながら濾過を行った結果、通水量は１８０ｍＬ／ｍｉｎであった。また、ＪＩＳ  Ｓ３２０１に規定されるろ過流量について、初期には９０ｍＬ／ｍｉｎであったが、５０Ｌ通水した時には５２ｍＬ／ｍｉｎまで低下し、初期ろ過流量に対する低下率は４１％であった。
【００６４】
実験条件および結果を表１に示す。
＜比較例３＞
内径寸法４００μｍ、膜厚８０μｍの中空糸膜を９００本を用意し、一方向に引き揃えた後Ｕ字状に湾曲させ、筒状ケースに入れポッティングした。筒状ケースの下部のポッテイグ層近傍にはφ１０の孔を２つ対角に配置した。そして、中空糸膜の端面を開口するように端部をカットし、中空糸膜の外径基準で膜面積が０．１０ｍ２  の中空糸膜モジュールを得た。この中空糸膜モジュールのＩＤ／ＷＴ比率は、５．０であった。
【００６５】
この中空糸膜モジュールを用いた以外は、比較例２と同様に実験を行った。
【００６６】
その結果、上部容器１に水を入れて満タンにし、中空糸膜モジュール９２の中央部に常時１５７０Ｐａの圧力がかかるように水を注ぎながら濾過を行った結果、中空糸膜モジュール９２としての通水量は４２０ｍＬ／ｍｉｎであった。阻止率については、原水のＵＶ値が１．５００、濾過水のＵＶ値が０．００７、阻止率＝９９．５３％であった。そして、カートリッジを図１に示す卓上型浄水器の貯水槽３に装着し、上部容器１に水を満タンに入れ、中空糸膜モジュール９２の中央部に常時１５７０Ｐａの圧力がかかるように水を注ぎながら濾過を行った結果、通水量は２１０ｍＬ／分であった。また、ＪＩＳ  Ｓ３２０１に規定されるろ過流量について、初期には１００ｍＬ／ｍｉｎであったが、５０Ｌ通水した時には６０ｍＬ／ｍｉｎまで低下し、初期ろ過流量に対する低下率は４０％であった。
【００６７】
実験条件および結果を表１に示す。
【００６８】
【発明の効果】
本発明の卓上型浄水器によれば、中空糸膜モジュールの上方に上がってくる中空糸膜内部にあった気泡や水中に溶存していた気体を、カートリッジの外に逃がすことができるので、低圧での濾過の際に問題となるエアロック現象の発生による通水量の大幅な低下を防ぐことができ、原水が中空糸膜を通過しないという問題の発生を防ぐことができる。そのため、乾燥による中空糸膜の損傷を防ぐこともでき、中空糸膜モジュールに充填された膜面積を最大限に活用することができる。したがって、卓上等に持ち運び可能な卓上型浄水器に中空糸膜モジュールを設けても、ポンプ等の動力源を用いずとも実用的な濾過水量を得ることができる。そして、中空糸膜により濾過をすることができるので、クリプトスポリジウムなどの原虫類や一般細菌、赤錆、濁り成分等、さらには上流側に配置された濾材に起因する濁質等が除去された濾過水を得ることが可能になる。
【図面の簡単な説明】
【図１】卓上型浄水器の一実施態様を示す模式図である。
【図２】本発明の卓上型浄水器に装着されるカートリッジの模式図である。
【図３】図２に示すカートリッジに搭載されるセパレータおよびエア抜き管の模式図である。
【図４】実施例１における中空糸膜モジュールの通水量測定時の模式図である。
【図５】実施例１におけるカートリッジの模式図である。
【図６】比較例におけるカートリッジの模式図である。
【図７】比較例における中空糸膜モジュールの通水量測定時の模式図である。
【符号の説明】
１：上部容器                  ２：下部容器
３：貯水槽                    ４：上部容器蓋
５：カートリッジ              ６：シール部材
１０：上蓋                    １１：容器
１２：中空糸膜モジュール      １３：吸着材層
１４：エア抜き管              １５：セパレータ
１６：傾斜部材                １７：支持枠
１８：リング状枠部材          ２０：原水流入口
２１：濾過水流出口            ２２：導水管
【図１】
2004230358.tif 000004
【図２】
2004230358.tif 000005
【図３】
2004230358.tif 000006
【図４】
2004230358.tif 000007
【図５】
2004230358.tif 000008
【図６】
2004230358.tif 000009
【図７】
2004230358.tif 000010